(57)【要約】【目的】遮光性に優れ、防草効果が高いと共に、優れた生分解性を有し、しかも機械的強度にも優れる防草用フィルム又はシートを提供する。【構成】脂肪族或いは脂環式ジオールに由来する構成単位と脂肪族或いは脂環式ジカルボン酸に由来する構成単位を含み、数平均分子量が１０，０００〜２００，０００の脂肪族或いは脂環式ポリエステル樹脂と、木粉とを含有するポリエステル樹脂組成物からなり、遮光率が９０％以上である防草用フィルム又はシート。【特許請求の範囲】
【請求項１】
脂肪族或いは脂環式ジオールに由来する構成単位と脂肪族或いは脂環式ジカルボン酸に由来する構成単位を含み、数平均分子量が１０，０００〜２００，０００の脂肪族或いは脂環式ポリエステル樹脂と、木粉とを含有するポリエステル樹脂組成物からなり、遮光率が９０％以上であることを特徴とする防草用フィルム又はシート。
【請求項２】
脂肪族或いは脂環式ジオールが１，４−ブタンジオールであり、脂肪族或いは脂環式ジカルボン酸が琥珀酸である請求項１に記載の防草用フィルム又はシート。
【請求項３】
脂肪族或いは脂環式ポリエステル樹脂が、更に、脂肪族或いは脂環式オキシカルボン酸に由来する構成単位を含むものである請求項１又は２に記載の防草用フィルム又はシート。
【請求項４】
脂肪族或いは脂環式オキシカルボン酸がグリコール酸又は乳酸である請求項３に記載の防草用フィルム又はシート。
【請求項５】
脂肪族或いは脂環式ポリエステル樹脂が、脂肪族或いは脂環式ジオールに由来する構成単位３５〜４９．９９モル％、脂肪族或いは脂環式ジカルボン酸に由来する構成単位３５〜４９．９９モル％、及び脂肪族或いは脂環式オキシカルボン酸に由来する構成単位０．０２〜３０モル％からなるものである請求項３又は４に記載の防草用フィルム又はシート。
【請求項６】
木粉が、平均粒子径１ｍｍ以下のものである請求項１乃至５のいずれかに記載の防草用フィルム又はシート。
【発明の詳細な説明】
【０００１】
【発明の属する技術分野】
本発明は、防草用フィルム又はシートに関し、更に詳しくは、遮光性に優れ、防草効果が高いと共に、優れた生分解性を有し、しかも機械的強度にも優れる防草用フィルム又はシートに関する。
【０００２】
【従来の技術】
従来より、例えば、道路の路肩部、中央分離帯、交通島部、切土・盛土の法面部等、及び、公園、緑地等で植栽部以外の、雑草が繁茂しやすい場所における除草方法としては、人手による除草や除草剤の散布等の一時的な方法に対して、当該面を樹脂フィルム又はシートや不織布シート等の防草材で覆って遮光することにより、雑草の生育を抑止する方法が提案されているものの、経日と共にそれらが破断したとき、そのまま放置するとその原形をとどめて残存し様々な不都合を引き起こすという問題に繋がり、或いは、それを回収、廃棄処理するには人手がかかると共に環境を汚染する等の問題があった。
【０００３】
これに対して、生分解性を有する脂肪族ポリエステル樹脂に顔料を添加して遮光性を付与した樹脂繊維の不織布からなる防草シート（例えば、特許文献１参照。）、及び、生分解性を有する脂肪族ポリエステル樹脂等に、雑草等自然廃棄物の細断物及び木材の破砕粉を混入させて遮光性を付与した樹脂からなる雑草抑止ボード或いはシート（例えば、特許文献２参照。）等、防草材に生分解性を付与する方法が提案されている。
【０００４】
【特許文献１】
特開平１１−２２９２６０号公報。
【特許文献２】
特開２００１−３４６４５４号公報。
【０００５】
しかしながら、本発明者等の検討によると、これら特許文献に開示される生分解性の防草材は、いずれも、生分解性の点で更に改良の余地を残すものであると共に、機械的強度も劣るものであった。
【０００６】
【発明が解決しようとする課題】
本発明は、前述の従来技術に鑑みてなされたもので、遮光性に優れ、防草効果が高いと共に、優れた生分解性を有し、しかも機械的強度にも優れる防草用フィルム又はシートを提供することを目的とする。
【０００７】
【課題を解決するための手段】
本発明者等は、生分解性樹脂としてその生分解性に優れる脂肪族ポリエステルであって、その高分子量物を選択すると共に、それに、遮光性付与のための木粉を含有させることによって、前記目的を達成できることを見出し本発明に到達したもので、従って、本発明は、脂肪族或いは脂環式ジオールに由来する構成単位と脂肪族或いは脂環式ジカルボン酸に由来する構成単位を含み、数平均分子量が１０，０００〜２００，０００の脂肪族或いは脂環式ポリエステル樹脂と、木粉とを含有するポリエステル樹脂組成物からなり、遮光率が９０％以上である防草用フィルム又はシート、を要旨とする。
【０００８】
【発明の実施の形態】
本発明の防草用フィルム又はシートは、脂肪族或いは脂環式ジオールに由来する構成単位と脂肪族或いは脂環式ジカルボン酸に由来する構成単位を含む脂肪族或いは脂環式ポリエステル樹脂と、木粉とを含有するポリエステル樹脂組成物からなる。
【０００９】
ここで、脂肪族或いは脂環式ポリエステル樹脂は、脂肪族或いは脂環式ジオールと脂肪族或いは脂環式ジカルボン酸との重縮合体又は共重縮合体であり、その脂肪族或いは脂環式ジオールとしては、炭素数が２〜１０の脂肪族ジオール、或いは炭素数が３〜１０の脂環式ジオールが好ましく、又、脂肪族或いは脂環式ジカルボン酸としては、カルボキシル基以外の炭素数が２〜１２の脂肪族ジカルボン酸、或いはカルボキシル基以外の炭素数が３〜１２の脂環式ジカルボン酸が好ましい。
【００１０】
その脂肪族或いは脂環式ジオールとしては、具体的には、例えば、エチレングリコール、１，３−プロパンジオール、１，４−ブタンジオール、１，５−ペンタンジオール、１，６−ヘキサンジオール、１，８−オクタンジオール、１，１０−デカンジオール、１，２−シクロヘキサンジオール、１，４−シクロヘキサンジオール、１，２−シクロヘキサンジメチロール、１，４−シクロヘキサンジメチロール等が挙げられ、中で、１，４−ブタンジオールが特に好ましい。又、その脂肪族或いは脂環式ジカルボン酸としては、具体的には、例えば、蓚酸、マロン酸、琥珀酸、グルタル酸、アジピン酸、ピメリン酸、スベリン酸、アゼライン酸、セバシン酸、ヘキサヒドロフタル酸、ヘキサヒドロイソフタル酸、ヘキサヒドロテレフタル酸、及びこれらジカルボン酸の炭素数１〜４程度のアルキルエステル、無水物等の誘導体等が挙げられ、中で、琥珀酸が特に好ましい。
【００１１】
又、本発明における脂肪族或いは脂環式ポリエステル樹脂は、数平均分子量が１０，０００〜２００，０００であることが必須であり、２０，０００〜１５０，０００であるのが好ましい。数平均分子量が前記範囲未満では、木粉を含有させた樹脂組成物のフィルム又はシートとして機械的強度が劣ることとなり、一方、前記範囲超過では、フィルム又はシートへの成形加工性が劣り、又、生分解性も低下することとなる。
【００１２】
本発明における脂肪族或いは脂環式ポリエステル樹脂が前記数平均分子量の範囲を満足するためには、該ポリエステル樹脂が、前記脂肪族或いは脂環式ジオールに由来する構成単位と前記脂肪族或いは脂環式ジカルボン酸に由来する構成単位の外に、更に、脂肪族或いは脂環式オキシカルボン酸に由来する構成単位を含ませることにより高分子量化するか、又は、末端が実質的にヒドロキシル基であるポリエステルジオールに、その溶融状態でカップリング剤としてのイソシアナート化合物を添加してウレタン結合により高分子量化する等の方法を採ることが好ましい。
【００１３】
これらの高分子量化法の中で、後者方法は、フィルム又はシートへの成形条件等によっては着色等を生じることがあり、又、生分解性も若干劣る等の点から、前者方法によるのが好ましい。
【００１４】
本発明におけるその脂肪族或いは脂環式オキシカルボン酸としては、炭素数が２〜１２の２−ヒドロキシアルカン酸が好ましく、具体的には、例えば、グリコール酸、乳酸、２−ヒドロキシ−ｎ−酪酸、２−ヒドロキシ−３−メチル−ｎ−酪酸、２−ヒドロキシ−３，２−ヒドロキシ−ｎ−吉草酸、２−ヒドロキシ−ｎ−ヘキサン酸、２−ヒドロキシ−ｉ−ヘキサン酸等が挙げられ、中で、グリコール酸、又は乳酸が特に好ましい。
【００１５】
又、本発明における脂肪族或いは脂環式ポリエステル樹脂としては、フィルム又はシートへの成形加工性、及びフィルム又はシートとしての機械的強度、並びに生分解性等の面から、脂肪族或いは脂環式ジオールに由来する構成単位が３５〜４９．９９モル％、脂肪族或いは脂環式ジカルボン酸に由来する構成単位が３５〜４９．９９モル％、及び脂肪族或いは脂環式オキシカルボン酸に由来する構成単位が０．０２〜３０モル％からなるものが好ましく、脂肪族或いは脂環式ジオールに由来する構成単位が４０〜４９．７５モル％、脂肪族或いは脂環式ジカルボン酸に由来する構成単位が４０〜４９．７５モル％、及び脂肪族或いは脂環式オキシカルボン酸に由来する構成単位が０．５〜２０モル％からなるものが更に好ましく、脂肪族或いは脂環式ジオールに由来する構成単位が４５〜４９．５モル％、脂肪族或いは脂環式ジカルボン酸に由来する構成単位が４５〜４９．５モル％、及び脂肪族或いは脂環式オキシカルボン酸に由来する構成単位が１〜１０モル％からなるものが特に好ましい。
【００１６】
尚、本発明における脂肪族或いは脂環式ポリエステル樹脂は、共重合成分として、更に、例えば、２，２−ビス（４’−ヒドロキシフェニル）プロパン等の芳香族ジオール、テレフタル酸、イソフタル酸等の芳香族ジカルボン酸、及び、ヒドロキシ安息香酸等の芳香族オキシカルボン酸、並びに、トリメチロールエタン、トリメチロールプロパン、グリセロール、ペンタエリスリトール、没食子酸、及び、林檎酸、トリカルバリル酸、トリメリット酸、トリメシン酸、ピロメリット酸等の三官能以上の多官能成分を、全成分に対して５モル％以下の量の構成単位として含んでいてもよい。
【００１７】
又、本発明の防草用フィルム又はシートにおいて、ポリエステル樹脂組成物は、前記脂肪族或いは脂環式ポリエステル樹脂と、遮光性を付与するための木粉を含有することを必須とする。ここで、木粉を含有しない場合には、遮光性を付与することはできても、防草用フィルム又はシートとしての生分解性が劣ることとなる。尚、遮光性向上のために、生分解性を阻害しない範囲で、木粉以外の、例えばカーボンブラック等の充填材を併用してもよい。
【００１８】
その木粉の材質としては特に限定されるものではないが、樹脂組成物としてのフィルム又はシートへの成形加工性、及びフィルム又はシートとしての機械的強度等の面から、平均粒子径が１ｍｍ以下であるのが好ましく、０．５ｍｍ以下であるのが特に好ましい。
【００１９】
本発明において、前記脂肪族或いは脂環式ポリエステル樹脂と前記木粉を含有するポリエステル樹脂組成物として、前記木粉の含有割合は、ポリエステル樹脂１００重量部に対して４０〜２００重量部であるのが好ましく、６０〜１５０重量部であるのが特に好ましい。木粉の含有割合が前記範囲未満では、防草用フィルム又はシートとしての遮光性が劣る傾向となり、一方、前記範囲超過では、樹脂組成物としてのフィルム又はシートへの成形加工性、及びフィルム又はシートとしての機械的強度が劣る傾向となる。
【００２０】
尚、本発明において、前記脂肪族或いは脂環式ポリエステル樹脂と前記木粉を含有するポリエステル樹脂組成物には、更に、樹脂成形体に通常用いられる酸化防止剤、紫外線吸収剤、光安定剤、帯電防止剤、滑剤、ブロッキング防止剤、離型剤、防曇剤、核剤、可塑剤、着色剤等が含有されていてもよい。
【００２１】
本発明の防草用フィルム又はシートは、前記ポリエステル樹脂組成物を、Ｔダイ或いは環状ダイを備えた押出機から溶融押出する押出成形、又はカレンダーロールによるカレンダー成形等の従来公知のフィルム又はシート成形法により成形される。
【００２２】
又、本発明の防草用フィルム又はシートの厚みは、遮光性の面から前記木粉の含有量にも依存するが、後述する遮光率を満足する範囲で、且つ、成形加工性、及びフィルム又はシートとしての柔軟性を考慮して定まるが、０．２〜２ｍｍ程度であるのが好ましく、０．５〜１．５ｍｍ程度であるのが特に好ましい。
【００２３】
本発明の防草用フィルム又はシートは、該フィルム又はシートに光源を透過させたときの照度（Ｂ）とブランクの照度（Ａ）とから、以下の式で求められる遮光率が９０％以上であるのが必須であり、９５％以上であるのが好ましく、１００％であるのが特に好ましい。
遮光率（％）＝〔（Ａ−Ｂ）×１００〕／Ａ
【００２４】
尚、本発明の防草用フィルム又はシートは、使用場所の被覆面において植栽物がある場合には、該植栽物に対する給水の目的で、フィルム又はシートに多数の貫通細孔を穿設したものであってもよい。
【００２５】
【実施例】
以下、実施例により本発明を更に詳細に説明するが、本発明はその要旨を越えない限り以下の実施例に限定されるものではない。
【００２６】
実施例１
１，４−ブタンジオールに由来する構成単位４７．８モル％、琥珀酸に由来する構成単位４７．８モル％、及び乳酸に由来する構成単位４．４モル％からなり、数平均分子量が６９，０００の脂肪族ポリエステル樹脂１００重量部に、平均粒子径が約０．３ｍｍの木粉８０重量部を加え、Ｔダイを備えた押出機により１８０℃でシート状に溶融押出し、冷却させることにより、幅１ｍ、長さ１００ｍ、厚み０．５ｍｍの防草用シートを製造した。得られたシートの遮光率は１００％、引張破断強度は３０ＭＰａであった。
【００２７】
このシートについて、以下に示す方法で生分解性の促進試験を実施したところ、シート試験片は生分解され、その残存を殆ど確認できなかった。
＜生分解性の促進試験＞
シートから２ｃｍ×２ｃｍの大きさに切り出した試験片に、リパーゼ（Ｒｈｉｚｏｐｕｓ  ｄｅｌｅｍｅｒ、ＳＩＧＭＡ社製）５ユニット／ｍｌと界面活性剤（第一工業製薬社製「プライサーフＡ２１０Ｇ」）０．００５重量％を加えた燐酸緩衝液に浸漬し、一昼夜放置後、三菱化学（株）横浜科学技術研究センター内の試験圃場の土壌中１０ｃｍの深さに埋め込み、３ケ月後にシート試験片の生分解・残存状況を確認した。
【００２８】
実施例２
１，４−ブタンジオールに由来する構成単位４８．８モル％、琥珀酸に由来する構成単位４８．８モル％、及びグリコール酸に由来する構成単位２．４モル％からなり、数平均分子量が４２，５００の脂肪族ポリエステル樹脂を用いた外は、実施例１と同様にして防草用シートを製造した。得られたシートの遮光率は１００％、引張破断強度は２５ＭＰａであった。又、生分解性の促進試験において、シート試験片は生分解され、その残存を殆ど確認できなかった。
【００２９】
実施例３
ウレタン結合により高分子量化した市販の脂肪族ポリエステル樹脂（数平均分子量２６，０００、昭和高分子社製「ビオノーレ」）を用いた外は、実施例１と同様にして防草用シートを製造した。得られたシートの遮光率は１００％、引張破断強度は２０ＭＰａであった。尚、シートには、僅かながらの黄色の着色が認められた。又、生分解性の促進試験において、シート試験片は殆ど生分解されていたが、部分的な残存が確認された。
【００３０】
比較例１
市販のポリ乳酸樹脂（カーギルダウジャパン社製「ネイチャーワークス」）を用いた外は、実施例１と同様にして防草用シートを製造した。得られたシートの遮光率は１００％、引張破断強度は１０ＭＰａであった。又、生分解性の促進試験において、シート試験片は若干の虫食い状態にあるもののその存在が確認された。
【００３１】
比較例２
木粉の代わりにカーボンブラック２０重量部を用いた外は、実施例３と同様にして防草用シートを製造した。得られたシートの遮光率は１００％、引張破断強度は２５ＭＰａであった。又、生分解性の促進試験において、シート試験片は若干の虫食い状態にあるもののその存在が確認された。
【００３２】
【発明の効果】
本発明によれば、遮光性に優れ、防草効果が高いと共に、優れた生分解性を有し、しかも機械的強度にも優れる防草用フィルム又はシートを提供することができる。